СОСТАВ ЛИТОЙ БЕТОННОЙ СМЕСИ ДЛЯ ПОДВОДНОГО БЕТОНИРОВАНИЯ
COMPOSITION OF CAST CONCRETE MIXTURE FOR UNDERWATER CONCRETING

Изобретение относится к области промышленности строительных материалов, а именно к производству неразмываемой бетонной смеси для бетонирования в текущей воде.
Уровень техники
Известна комплексная добавка в бетонную смесь в виде стабилизированной суспензии микрокремнезема, которую готовят в виде водной суспензии и добавляют в бетонную смесь для повышения ее реологической устойчивости и текучести [патент РФ 2422393]. Недостатками этой композиции являются недостаточная стабильность и нерасслаиваемость бетонной смеси.
Известна также бетонная смесь для возведения инженерных морских сооружений, эксплуатируемых в сложных условиях [патент РФ 2357940]. Недостатками данного технического решения являются сложность состава и технологии приготовления бетонной смеси, дефицитность и повышенная стоимость используемых добавок.
Раскрытие изобретения
Техническим результатом изобретения является получение неразмываемой в текущей воде литой бетонной смеси с высоким уровнем прочности бетона при низких значениях плотности.
Решение технической задачи обеспечивается:
- регулированием водоцементного отношения в смеси в пределах 0,36-0,38;
- использованием винилацетат-акриловой дисперсии, которая обеспечивает водную непроницаемость и нерастворяемость;
- использованием эффективных гиперпластификаторов на основе поликарбоксилатов, содержащих регуляторы скорости твердения бетона;
- использованием диабазовой муки и геля кремниевой кислоты, обеспечивающих высокую прочность бетона.
В бетонную смесь входят портландцемент, кварцевый песок, микрокремнезем, диабазовая мука, гиперпластификаторы на основе поликарбоксилатов, гель кремниевой кислоты, винилацетат-акриловая дисперсия и вода. Смесь содержит компоненты в следующем соотношении, мас.%:
портландцемент
30,8
кварцевый песок
40,8
микрокремнезем
6,1
диабазовая мука
9,2
гиперпластификатор МС Power Flow 2695
0,4
гиперпластификатор МС Power Flow 1180
0,2
гель кремниевой кислоты
0,8
винилацетат-акриловая дисперсия
0,2
вода
11,5
Гиперпластификаторы на основе поликарбоксилатов MC-PowerFlow 2695 и МС Power Flow 1180 представляют собой водный раствор поликарбоксилатов и соответствуют ГОСТ 24211.
Осуществление изобретения
Пример осуществления бетонной смеси приведен в таблице 1. Приготовление смеси осуществлялось в бетоносмесителе принудительного действия.
Порядок загрузки компонентов бетона в смеситель: вода, рабочие растворы гиперпластифиаторов, песок, цемент, микрокремнезем, диабазовая мука, гель кремниевой кислоты, винилацетат-акриловая дисперсия. Время перемешивания составляет не менее 3-х минут.
Результаты испытаний смеси и бетона приведены в таблицах 2 и 3 соответственно. Результаты испытаний подтверждают, что поставленная техническая задача получения неразмываемой в текущей воде литой бетонной смеси с высоким уровнем прочности получаемого бетона решена.